(57)【特許請求の範囲】
【請求項１】
剥離性を有するフィルム基材上に設けられた転写層を備える、焼成用転写型フィルムであって、
前記転写層は、少なくとも導電性材料を含む導電層と、少なくとも黒色顔料を含む黒色層とからなる、黒色層付導電層を有し、
前記導電層及び前記黒色層は、さらに、ガラスフリットと、焼成により除去可能な有機バインダーとを含み、
前記黒色層付導電層は、焼成用転写型フィルムの状態で、前記導電層の上面又は下面の少なくとも一方が前記黒色層で覆われるように、前記黒色層及び前記導電層を積層することにより形成されていることを特徴とする焼成用転写型フィルム。
【請求項２】
前記黒色層付導電層は、前記導電層の下面を前記黒色層によって覆うことにより形成されていることを特徴とする請求項１に記載の焼成用転写型フィルム。
【請求項３】
前記黒色層付導電層は、前記導電層の上面が前記黒色層によって覆われるようにすることにより形成されていることを特徴とする請求項１又は２に記載の焼成用転写型フィルム。
【請求項４】
前記黒色層付導電層は、前記導電層を挟むように２つの前記黒色層を積層することにより形成されていることを特徴とする請求項１に記載の焼成用転写型フィルム。
【請求項５】
前記導電層は、給電部を備える導電性パターンを有し、
前記黒色層付導電層は、前記導電層の前記給電部以外の部分について形成されていることを特徴とする請求項１〜４のいずれか１項に記載の焼成用転写型フィルム。
【請求項６】
前記導電層は、細長形状の導電性パターンを有し、
前記黒色層のパターンの幅は、前記導電層の導電性パターンの幅よりも広いことを特徴とする請求項１〜５のいずれか１項に記載の焼成用転写型フィルム。
【請求項７】
前記転写層はさらに、前記黒色層付導電層の前記剥離性を有するフィルム基材側の面及び反対側の面の少なくとも一方に積層された、焼成により除去可能な有機物を含む樹脂層を有することを特徴とする請求項１〜６のいずれか１項に記載の焼成用転写型フィルム。
【請求項８】
焼成体を備えるガラス板の製造方法であって、
剥離性を有するフィルム基材上に、少なくとも導電性材料を含む導電層と、少なくとも黒色顔料を含む黒色層とからなる、黒色層付導電層を有する転写層を設ける工程、
前記黒色層付導電層を有する転写層を、ガラス板に貼りつける工程、
前記フィルム基材を、前記転写層から剥離する工程、及び、
前記導電層と前記黒色層とを、同時に焼成する工程
を有し、
前記導電層及び前記黒色層は、さらに、ガラスフリットと、焼成により除去可能な有機バインダーとを含み、
前記黒色層付導電層は、焼成用転写型フィルムの状態で、前記導電層の上面又は下面の少なくとも一方が前記黒色層で覆われるように、前記黒色層及び前記導電層を積層することにより形成されている
ことを特徴とする製造方法。
【発明の詳細な説明】
【技術分野】
【０００１】
本発明は、ガラス等の基板に配線回路や電極等の導電性パターンや模様等の装飾パターンを形成するための転写フィルムに関するものであり、特に、車載用窓ガラスにアンテナパターンの焼成体を形成するのに適した、焼成用転写フィルムに関するものである。
【背景技術】
【０００２】
従来、基板上への電気回路等の導電性パターンの形成、プラズマディスプレイパネルにおける電極パターンの形成、車載用ガラス板へのアンテナ形成など、ガラス等の基板に焼成により導電層を付与することが、各分野で行われている。
従来、ガラス板などの基板上への導電層の焼成体を形成する方法としては、銀などの導電性材料とガラスフリットを含有した導電性ペーストを用い、ガラス板などの基板上にスクリーン印刷などの印刷方法で導電層を直接形成した後、焼成する方法が一般に用いられている。
しかしながら、この方法では、大面積の基板上に小面積の印刷パターンを直接形成する場合や、印刷パターンの積層体を形成する場合に、基板の位置精度を高く確保しつつ位置決めする必要があり、大規模な乾燥設備や高精度の位置決め装置などが必要となって、コストが高くなるという問題があった。
【０００３】
このような問題を解決する方法として、例えば、特許文献１には、電気回路パターンをガラスに形成する方法であって、転写フィルム上にガラスペーストよりなる印刷パターンを形成し、この印刷パターンを基板上に熱転写し、基板上に熱転写された印刷パターンを焼成する転写式印刷パターン形成方法が記載されている。
特許文献１に記載されている方法は、易剥離層が表面に形成された転写紙の上に電気回路をスクリーン印刷で形成し、この電気回路をガラス等の基板の上に熱転写する方法である。特許文献１に記載されている方法によれば、必要な面積の印刷パターンを基板の面積に関係なく別に形成することができ、大規模な乾燥設備や高精度の位置決め装置などが不要となって、コストを低くすることが可能となることが、期待される。
【０００４】
さらに最近では、ガラス板などの透明性の基板上に導電層を形成する場合、導電層の色をより暗色にしたいという要求がある。これは導電性ペーストに含まれる銀を主成分とした導電性材料を基板上で焼き付けると、銀コロイドの発色により導電層の色が黄変し、外見上見栄えが悪くなるためである。
このような問題を解決するための技術として、特許文献２には、銀およびガラス成分を含む導電性ペーストをガラス板の表面に印刷形成し、その上に酸化銅および酸化クロムの少なくとも一方を含む顔料ペーストを積層した、焼結体付窓ガラスが記載されている。
さらに、特許文献３には、酸化クロム、酸化コバルト、酸化銅などの着色成分を含有する結晶化ガラスの粉末、銀などの導電性物質の粉末、低融点ガラスおよび有機質ワニスを含有する導電性ペースト、及びこの導電性ペーストをガラス板に印刷・焼成して導電体を形成した、導電体付ガラス板が記載されている。
【先行技術文献】
【特許文献】
【０００５】
【特許文献１】特開２０００−１５１０８０号公報
【特許文献２】特開２００８−４４８００号公報
【特許文献３】特開平１１−３２２３６１号公報
【発明の概要】
【発明が解決しようとする課題】
【０００６】
しかしながら、特許文献１に記載されている方法により得られる焼成後の導電層について、耐久性などの要請から、硫酸や塩水等の薬品に対する耐性を持たせるためには、導電性材料に対するガラスフリットの比率を増やす必要があり、導電層の抵抗値を低くするため線幅を太くするもしくは厚膜化する必要が生ずるため、導電性能と外観のバランスを取るのが難しくなってしまう。
また、特許文献２あるいは特許文献３に記載されている技術のように、導電ペースト上に顔料ペースト印刷する方法や、着色成分を含有させた導電ペーストを用いる方法では、印刷精度や導電性能、外観とのバランスを、十分に取ることはできないと考えられる。
【０００７】
本発明は、これら従来技術の課題を解決することを目的とするものであり、導電性能、耐薬品性に優れ、外観が良く、また、転写性に優れた焼成用転写フィルムを提供するものである。
【課題を解決するための手段】
【０００８】
本発明は、剥離性を有するフィルム基材上に設けられた転写層を備える、焼成用転写型フィルムであって、転写層は、少なくとも導電性材料を含む導電層と、少なくとも黒色顔料を含む黒色層とからなる、黒色層付導電層を有し、導電層及び黒色層は、さらに、ガラスフリットと、焼成により除去可能な有機バインダーとを含み、黒色層付導電層は、導電層が黒色層で覆われるように、黒色層及び導電層を積層することにより形成されている、焼成用転写型フィルムである。
【０００９】
本発明の一実施形態によると、黒色層付導電層は、剥離性を有するフィルム基材側の導電層の面を黒色層によって覆うことにより、形成されている。
本発明の別の実施形態によると、黒色層付導電層は、剥離性を有するフィルム基材とは反対側の導電層の面が黒色層によって覆われるようにすることにより、形成されている。
本発明のさらに別の実施形態によると、黒色層付導電層は、導電層を挟むように２つの黒色層を積層することにより、形成されている。
【００１０】
本発明において、導電層は、給電部を備える導電性パターンを有し、黒色層付導電層は、導電層の給電部以外の部分について形成されるようにしてもよい。
また、本発明において、導電層は、細長形状の導電性パターンを有し、黒色層のパターンの幅は、導電層の導電性パターンの幅よりも広くなるようにしてもよい。
さらに、本発明において、転写層はさらに、黒色層付導電層の剥離性を有するフィルム基材側の面及び反対側の面の少なくとも一方に積層された、焼成により除去可能な有機物を含む樹脂層を有するものとしてもよい。
【発明の効果】
【００１１】
本発明によれば、導電層を黒色層で覆うことにより、外観を改善し、視認性を向上させることができ、さらに、黒色層付導電層の上下に焼成により除去可能な有機物よりなる樹脂層を積層すれば、転写性を一層向上させることができる。
本発明の焼成用転写型フィルムは、フィルム基材を剥離して、黒色層付導電層を有する転写層をガラス板に貼りつけ、導電層と黒色層とを同時に焼成することで、黒色層付導電層の焼成体を備えたガラス板の製造することができ、特に、黒色層付導電層の焼成体を備えた車載用窓ガラスとして、好適に用いることができる。
本発明の焼成用転写フィルムは、転写性に優れ、導電性を確保しつつ、視認性および耐薬品性に優れた焼成体をガラス等の基板上に形成することができるものである。
【図面の簡単な説明】
【００１２】
【図１】本発明の一実施形態の転写フィルムの構造を示す拡大断面模型図である。
【図２】本発明の他の実施形態の転写フィルムの構造を示す拡大断面模型図である。
【図３】本発明のさらに他の実施形態の転写フィルムの構造を示す拡大断面模型図である。
【図４】本発明の実施形態に使用しうる導電層のパターンを示す模型図である。
【図５】本発明の実施形態による黒色層付導電層の焼成体を備えた車載用窓ガラスの正面図である。
【発明を実施するための形態】
【００１３】
以下に本発明について詳細に説明する。
図１は、本発明の第１の実施形態による焼成用転写型フィルムの構造を例示する拡大断面模型図である。
図１を参照して、剥離性を有するフィルム基材１の上には、黒色層付導電層２を含む転写層３が積層されている。黒色層付導電層２の上下には、転写性を向上させるために、焼成除去可能な有機物よりなる樹脂層が積層されている。具体的には、この実施形態による焼成用転写型フィルムは、剥離性を有するフィルム基材１上に保護層4、黒色層５、導電層６、中間層７、粘着層８がこの順に積層された構成となっている。
このような積層構造を形成するには、例えば、まず、中間層７用の塗布液を仮支持体の上に塗布して中間層７を形成し、その上に、導電層６用のペーストを、パターンの版を用いてスクリーン印刷により印刷して、導電層６を形成し、次に、黒色層５用のペーストを、スクリーン印刷によりパターンを用いて印刷して、導電層６を覆うように黒色層５を形成し、この上にさらに、保護層４用の塗布液を塗布して保護層４を形成し、そこに、剥離性を有するフィルム基材１を貼り合わせて、第１の積層物を得る。他方、別の仮支持体に、粘着層８用の粘着剤を塗布し、粘着層８を形成して、第２の積層物を得る。最後に、第１の積層物から仮支持体を剥がし、第１の積層物の中間層７を第２の積層物の粘着層８と貼り合わせれば、本発明の焼成用転写型フィルムを作製することができる。
図２は、本発明の第２の実施形態による焼成用転写型フィルムの構造を例示する拡大断面模型図である。図２では、黒色層付導電層中２の導電層６と黒色層５との関係が、図１の場合とは上下逆になっている。
このような積層構造を形成するには、例えば、まず第１の実施形態と同様に、仮支持体の上に中間層７を形成する。第２の実施形態では、その上に、まず黒色層５用のペーストを印刷して、黒色層５を形成し、この黒色層５の上に、導電層６用のペーストを印刷して、黒色層５によって覆われるように、導電層６を形成する。以下、第１の実施形態と同様に、保護層４を形成し、そこに剥離性を有するフィルム基材１を貼り合わせて第１の積層物を得る一方、別の仮支持体に粘着層８を形成して第２の積層物を得、第１の積層物から仮支持体を剥がし、第１の積層物の中間層７を第２の積層物の粘着層８と貼り合わせればよい。
図３は、本発明の第３の実施形態による焼成用転写型フィルムの構造を例示する拡大断面模型図である。図３では、導電層６を挟むように２つの黒色層５１、５２が形成されている。
このような積層構造は、第１の実施形態及び第２の実施形態について上記したような方法を組み合わせることにより、得ることができるものである。
【００１４】
図４は、本発明の焼成用転写型フィルムを製造する際、黒色層５用のペーストあるいは導電層６用のペーストをスクリーン印刷して黒色層付導電層２１をするのに使用しうるパターンを備えるスクリーン版１１であって、給電部１０及び配線部１２を備えるものである。
図５は、本発明の焼成用転写型フィルムを用いて製造した黒色層付導電層２２の焼成体を備えたガラス板９の正面図である。
【００１５】
本発明に用いる剥離性を有するフィルム基材１は、黒色層付導電層２を含む転写層３と剥離性を有するものであれば良く、フィルム基材をそのまま用いても良いが、必要によりフィルム基材上にシリコーン系やアルキド樹脂系などからなる剥離層や再剥離用の微粘着層を形成した構成であっても良い。また剥離性を有するフィルム基材１は、施工性向上のために、エンボス加工やサンドブラスト等の粗面化処理したものであっても良い。
剥離性を有するフィルム基材１としては、転写時の施工性を考慮して、フレキシブル性のある基材が好ましく、例えば、ポリエチレン、ポリイミド、ポリエチレンテレフタレート、アクリルなどのプラスチックや紙などを使用できる。また、基材の厚みは特に限定されるものではなく、転写時の圧力や熱の伝達性とフィルムの屈曲性とのバランスの点から最適な厚みを選定すればよいが、25〜250μｍ、好ましくは35〜125μｍ、さらに好ましくは50〜75μｍの厚さが、製造上もしくは施工上好適に用いられる。
本発明に用いる剥離性を有するフィルム基材１は、黒色層付導電層２を含む転写層３の各層を印刷方式等で形成するときの支持体の役割も有している。また、図３に示す剥離性を有するフィルム基材１を第１の剥離性を有するフィルム基材１とし、黒色層付導電層２を含む転写層３の粘着層８面に別の第２の剥離性を有するフィルム基材１’（図示せず）を貼り合わせ、この２枚の剥離性を有するフィルム基材１，１’の間に黒色層付導電層２を含む転写層３を挟持した構成としてもよい。この場合、第１の剥離性を有するフィルム基材１と転写層３との剥離界面での剥離荷重よりも、第２の剥離性を有するフィルム基材１’と転写層３との剥離界面での剥離荷重の方が軽いことが必要である。剥離界面での剥離荷重は、基材や剥離層の種類、膜厚などによって調整可能である。
【００１６】
本発明に用いる導電層６は、焼成後の導電性を発現するための導電性材料と、基板と熱融着して機械的強度を発現するためガラスフリットと、焼成により除去可能な有機バインダーとを含有する。
導電性材料としては、Au、Ag、Cu等の粉体や、これらを含む合金の粉体を用いることができ、焼成後の所望の機能に応じた材料を適宜選択して使用すればよい。導電層の焼結体を形成するという観点から、導電性に優れると共に、大気中での焼成が可能で、且つ安価である材料を選択するのが望ましく、Ag、Ag-Pd、Ag-Pt等のAgを主成分とした導電性材料を好適に用いることができる。
本発明における導電層６は、黒色層付導電層２を焼成後に基板に担持させ、耐久性を向上させるなどの目的のために、ガラスフリットを含んでなる。ガラスフリットは、焼成温度や熱収縮率などのバランスを考慮して、好適な組成のものを適宜選定して用いることができる。
本発明の導電層６に含有せしめる有機物バインダーとしては、焼成除去可能な材料であれば特に限定されない。焼成による熱分解によって除去されやすい材料としては、アクリル、メチルセルロース、ニトロセルロース、エチルセルロース、酢酸ビニル、ポリビニルブチラール、ポリビニルアセタール、ポリビニルアルコール、ポリエチレンオキサイド、ポリエステルなどの樹脂が挙げられ、これらを単独で、または混合して使用することができる。また、有機成分として、焼成前の塗膜に可とう性を付与する目的で、可塑剤を加えてもよい。可塑剤は、脂肪酸エステルやリン酸エステルなどの中から、適宜選定して用いることができる。
【００１７】
本発明に用いる黒色層５は、黒色顔料のほか、ガラスフリットと、焼成により除去可能な有機バインダーとを含む。黒色顔料は、焼成後に隠蔽性を発現し、外観を黒色に見せるための酸化クロム、酸化コバルトおよび酸化銅からなる群から選ばれた１種類以上の黒色顔料とすることができる。ガラスフリットは、機械的強度、硫酸や塩水等に対する耐薬品性を発現し、基板と熱融着可能なものである。ガラスフリットおよび有機バインダーとしては、導電層６に用いるものと同様のものを、適宜選定して用いることができる。
本発明に用いる黒色層５は、黒色顔料及びガラスフリットからなる無機顔料成分と、有機バインダーとを含有する。このため無機顔料成分と有機バインダーとの混合比（Ｐ／Ｒ比）を、焼成性と屈曲性とのバランスを考慮して、80/20〜95/5の比率に選定するのが好ましい。95/5より高くなると屈曲性が悪くなり断線、割れが発生し、80/20より低くなると焼成時の有機バインダーの熱分解ガスの発生量が多くなるため、焼成後の黒色層付導電層に空隙などの欠陥が生じやすく焼成不良になりやすいと考えられるが、上記好ましい範囲に限定されるものではない。
また、黒色層５に含まれる黒色顔料とガラスフリットとの比率は、隠蔽性と耐薬品性とのバランスから最適な比率を選定すれば良く、好ましくは20/80である。20/80よりガラスフリットが多いと隠蔽性（黒色度）が低下し、20/80より黒色顔料が多いと耐薬品性が悪くなることが考えられるが、上記好ましい範囲に限定されるものではない。
【００１８】
本発明の第１の実施形態によると、図１に示されているように、黒色層付導電層２は、剥離性を有するフィルム基材１側の導電層６の面を黒色層５によって覆うことにより、形成される。本発明によれば、黒色層５は、黒色顔料のほか、導電層６と同様に、ガラスフリットと、焼成により除去可能な有機バインダーとを含むものであるため、このような層構成を有する転写型フィルムとしても、これをガラス板等の基板に貼り合わせ、基板上で焼成することにより、所望の特性を有する黒色層付導電層２の焼成体を、形成することができる。
本発明の第２の実施形態によると、図２に示されているように、黒色層付導電層２は、剥離性を有するフィルム基材１とは反対側の導電層６の面が黒色層５によって覆われるようにすることにより、形成される。
本発明の第３の実施形態によると、図３に示されているように、黒色層付導電層２は、導電層６を挟むように、第１の黒色層５１及び第２の黒色層５２の２つの黒色層を積層することにより、形成される。この態様によれば、導電層６を２つの黒色層５１及び５２で上下両方向から覆うようにしているため、導電性能や外観を一層効率よく向上させることができる。さらに、本発明は、転写型フィルムの技術を利用するものであるため、複数の黒色層を精度良く設けることが可能である。
本発明において、導電層６が給電部を備える導電性パターンを有するものである場合には、黒色層付導電層２を、導電層６の給電部以外の部分について形成されるようにしてもよい。
黒色層付導電層２を、配線回路やアンテナパターンなどの線状パターンとして形成する場合には、黒色層５の線幅が導電層６の線幅よりも広いことが好ましい。好ましくは、黒色層５のパターン幅が導電層６のパターン幅より0.2mm以上広い方が良い。0.2mm未満の場合、印刷精度や位置決め精度の問題から、導電層６が黒色層５からはみ出すなどの問題が生じることが考えられるが、上記好ましい範囲に限定されるものではない。
【００１９】
本発明の焼成型転写フィルムは、黒色層付導電層２の上下に、焼成により除去可能な有機物よりなる樹脂層を積層することにより、転写性を一層向上させることができる。樹脂層としては、ガラス等の基板に接着させるための粘着層８、導電層６や黒色層５への粘着層８の浸み込み等を防止するための中間層７、転写施工後の導電層６や黒色層５の機械的な破損を防ぐための保護層４などを設けることができる。
【００２０】
本発明に用いる粘着層８としては、基板に貼り合せたときに適度な粘着性を有する焼成除去可能な有機物であれば特に限定されないが、常温でタック性を有するアクリル系、ゴム系などの粘着剤を使用できる。また、ヒートラミネートなどで施工をする場合には、ラミネート温度で軟化する有機物を用いても良い。粘着層８は、黒色層付導電層２を覆うように、剥離性を有するフィルム基材１の全面に形成しても良く、黒色層付導電層２と同様のパターンを形成するようにしてもよい。
粘着層８は、膜厚が1〜20μm、好ましくは2〜10μmとなるように形成するのが良い。1μm未満だと粘着力が不足し転写性が低下し、20μmよりも厚くなると熱分解ガスの発生量が多くなるため黒色層付導電層２に欠陥が生じやすく焼成不良になりやすいことが考えられるが、上記好ましい範囲に限定されるものではない。粘着層８の膜厚は、粘着力を維持できる範囲で、できるだけ薄膜にすることが好ましい。
【００２１】
本発明では、黒色層付導電層２と粘着層８との間に中間層７を設けることができる。中間層７には、粘着層８の形成に使用される粘着剤が含有する溶剤や有機物の、黒色層付導電層２への浸み込みを防止する役割を担わせることができる。
中間層７に用いる材料としては、焼成除去可能な有機物であれば特に限定されず、導電層や黒色層用に用いられる有機バインダーと同様なものから選ぶことができるが、特にガラス転移温度が50℃以上の高分子樹脂を好適に使用することができる。
中間層７は、黒色層付導電層２を覆うように、剥離性を有するフィルム基材１の全面に形成しても良く、黒色層付導電層２と同様のパターンを形成するようにしてもよい。中間層７の膜厚は、0.5μm以上であることが好ましく、バリア効果を安定にするには1μm以上であるのが望ましい。中間層が厚くなると熱分解ガスの発生量が多くなるため黒色層付導電層に欠陥が生じやすく焼成不良となることが考えられるが、上記の範囲に限定されるものではない。上記観点から、中間層７は、10μm以下、さらには5μm以下の膜厚とするのが望ましく、できるだけ薄膜にするのが好ましい。
【００２２】
本発明では、基板に転写した焼成前の黒色層付導電層２に、異物が付着したり傷が発生したりするのを防ぐなどの目的で、保護層４を設けることができる。焼成前の黒色層付導電層２は、導電材料や黒色顔料、ガラスフリットといった、無機顔料成分の含有量が多く、有機バインダーの含有割合が少ないことが多いため、焼成前の膜質は硬く脆い傾向にある。このため、転写フィルムを屈曲させると、黒色層付導電層２にひび割れが発生しやすい。このため、保護層４には、フィルムを屈曲した際のひび割れの発生などを防止する役割をも担わせることができる。
保護層４に用いる材料としては、焼成除去可能な有機物であれば特に限定されず、導電層や黒色層に用いられる有機物と同様のものから選ぶことができる。
保護層４は、黒色層付導電層２を覆うように、剥離性を有するフィルム基材１の全面に形成しても良く、黒色層付導電層２と同様のパターンを形成するようにしてもよい。保護層４の膜厚は、3〜6μmであることが好ましい。
【００２３】
本発明の一実施形態によると、黒色層付導電層２を保護層４と中間層７で挟持した構成とすることができるため、屈曲性が向上し、基板への貼り合わせや転写などの施工作業性が向上する。また、黒色層付導電層２を、細線やドットなどの形状で形成した場合あっても、保護層４や中間層７、粘着層８を、剥離性を有するフィルム基材１全面を覆うように形成することにより、黒色層付導電層２のパターン形状やサイズに依存することなく、基板との接触面積を広くすることができ、接着力を十分に維持することが可能となる。さらに、本発明は、転写型フィルムを利用した技術であるため、複数の黒色層付導電層２を一度に転写することも可能であり、位置精度も向上するなどの利点がある。
【００２４】
本発明において、剥離性を有するフィルム基材１上への転写層３の各層を形成する方法としては、スクリーン印刷やオフセット印刷などの印刷方式や、グラビアコーティングなどの塗布方式を用いることができる。パターンを形成する場合は、印刷方法が好適に用いられる。また広い面積に一様に層を形成する場合は、塗布方法も好適に用いられる。
【００２５】
剥離性を有するフィルム基材１上へ転写層３の各層を形成する場合は、各層に含有される無機顔料や有機物を溶剤中に分散または溶解してなる塗布液（ペースト）を作製し、使用することができる。溶剤としては、無機顔料の分散性や有機物の溶解性、印刷工程に適した沸点などを考慮して、水系、アルコール系、ケトン系、エステル系、エーテル系、炭化水素系など溶剤を、単独または混合して使用することができ、必要により、印刷時の気泡対策や粘度調整のために、消泡剤や増粘剤などの添加剤を使用してもよい。溶剤や添加剤は、剥離性を有するフィルム基材上へ転写層の各層を形成するときに揮発するか、焼成によって揮発または分解除去できるものを使用する。
【００２６】
本発明の焼成用転写型フィルムは、ガラス板等の基板に貼り合わせ後、剥離性を有するフィルム基材１を剥がし、基板上で焼成することにより有機物を分解除去し、黒色層付導電層２の焼成体を形成することができるものである。
【実施例】
【００２７】
以下に本発明の具体例を説明する。本発明はこれらの実施例により限定されるものではない。
【００２８】
（実施例１）
（黒色層ペーストの作製）
黒色層ペーストを、酸化クロムと酸化銅の複合顔料と、ガラスフリット、および有機バインダーを、3本ロールで分散して作製した。有機バインダーとしては、アクリル系樹脂であるBR102 (三菱レーヨン(株)製)を、ビス(2-ブトキシエチル)エーテル（和光純薬工業(株)製）で溶解し、P/R=80/20に調整したものを使用した。
以下、本件明細書において、黒色層ペーストを用いて形成した黒色層について、焼成転写型フィルムを基板に転写した後の状態で、導電層の上に設けられることとなる黒色層を黒OC層、導電層の下に設けられることとなる黒色層を黒AC層と表記する。
（焼成用転写型フィルムの作製）
以下の手順で焼成用転写型フィルムを作製した。
仮支持体として、シリコーン系剥離層を設けたPETフィルム「A70」（帝人デュポンフィルム(株)製、フィルムサイズ20cm×30cm厚さ50μm）を、また、中間層と保護層用の塗布液として、メチルセルロース「マーポローズ60MP-4000」(松本油脂製薬(株)製)を水/IPA=8/2の混合溶液を用いて2wt%水溶液としたものを、それぞれ用意した。 
また、導電層用のペーストとして、ガラスフリット、Ag粉体および有機バインダーを含有する導電層ペースト「H4170」（昭栄化学工業(株)製）を用意した。
まず、中間層用の塗布液を、仮支持体の剥離性を有する側の全面に、メイヤーバーを用いて、厚さ1.5μmとなるように塗布し、中間層を形成した。
その上に、導電層ペーストを、図４に示すパターンの版を用いて、スクリーン印刷により、配線部１２のサイズが幅0.2mm×長さ50mm、給電部１０のサイズが5mm×5mm、厚さ10μmとなるように印刷し、導電層を形成した。
次に、上記のとおり作製した黒色層ペーストを、スクリーン印刷により、図４に示すパターンのうち給電部１０を除いた部分、すなわち配線部１２の部分について、サイズが幅0.4mm×長さ50mm、厚さ5μmとなるように印刷し、導電層を覆うように黒OC層を形成した。
この黒OC層の上に、上記の保護層用の塗布液を、メイヤーバーを用いて、厚さ5μmとなるように塗布し、仮支持体の剥離性を有する側の全面を覆うように、保護層を形成した。
このようにして形成された積層構造は、配線部１２の長さ方向に垂直な方向の断面でみると、図１を参照して、粘着層８の位置に仮支持体があり、その図中下側にある剥離性を有する側の面に、まず中間層７が形成され、次いで導電層６が形成され、導電層６を覆うように黒OC層５が形成され、さらに保護層４が形成されている状態となる。
【００２９】
次に、本発明の剥離性を有するフィルム基材となる、微粘着層が塗布されたPETフィルム「SRL-0504」（リンテック(株)製）を用意した。このＰＥＴフィルムの微粘着面を、上記のように仮支持体上に形成した保護層と貼り合わせ、ゴムローラーを用いて、0.5kg/cmの圧力で仮支持体上から加圧を行い、第１の積層物を作製した。
このようにして、図１を参照して、剥離性を有するフィルム基材の上に、下から順に、保護層４、黒OC層５、導電層６、及び中間層７が形成されたものが得られる（この状態では、さらにその上に仮支持体が残っている）。
他方、別の仮支持体として、シリコーン系剥離層を設けたPETフィルム「A31」（帝人デュポンフィルム(株)製、フィルムサイズ20cm×30cm厚さ50um）を用意した。この別の仮支持体の剥離性を有する側全面に、メイヤーバーを用いて、アクリル系粘着剤「SK1309」（綜研化学工業(株)製）を、厚さ5μmになるように塗布し、第２の積層物を作製した。
最後に、第１の積層物から仮支持体を剥がし、第１の積層物の中間層を第２の積層物の粘着層と貼り合わせ、本発明の焼成用転写型フィルムとして使用できる焼成用転写型フィルムを作製した。
このようにして、図１を参照して、中間層７の上に、さらに粘着層８が形成されたものが得られる。
尚、粘着層へのゴミ付着を防ぐため、この状態では、第２の積層物から上記別の仮支持体を剥がさず、そのまま残してある。
【００３０】
（黒色層付導電層の焼成体を備えた基板の作製）
以下の手順で、黒色層付導電層の焼成体を備えた基板を作製した。
基板として、フロート法により製造されたガラス板（サイズ10cm×10cm）を用意した。
上記のとおり作製した焼成用転写型フィルムから、残しておいた上記別の仮支持体を剥がして粘着層を露出させ、焼成用転写型フィルムの粘着層側をガラス板に貼り合わせた。貼り合わせたものを、剥離性を有するフィルム基材を上側にして、略水平な台の上に配置した。剥離性を有するフィルム基材の上から、ガラス板に対して、ゴムローラーを用いて、0.5ｋｇ/cmの圧力で加圧を行った。剥離性を有するフィルム基材を剥離して、黒色層付導電層を含む積層体（転写層）が転写されたガラス板を作製した。
黒色層付導電層を含む転写層が転写されたガラス板を、焼成炉「Ｐ90」（デンケン(株)製）を用いて、略水平に配置した状態で焼成した。焼成は、大気雰囲気中で、昇温速度20℃/minで、室温から600℃まで昇温し、その温度を30分間維持した後、加熱を停止し、炉内放冷で100℃以下まで冷却することにより、行った。冷却されたガラス板を焼成炉から取り出し、黒色層付導電層の焼成体を形成したガラス基板を得た。
【００３１】
（実施例２）
はじめに、実施例１と同様に、仮支持体の上に、中間層を形成した。
実施例２では、その上に、まず黒色層ペーストを、スクリーン印刷により、図４に示すパターンの配線部１２のサイズが幅0.4mm×長さ50mm、給電部１０のサイズが5.4mm×5.4mm、厚さ5μmとなるように印刷し、黒AC層を形成した。
次に、この黒AC層の上に、導電層ペーストを、スクリーン印刷により、図４に示すパターンの配線部１２のサイズが幅0.2mm×長さ50mm、給電部１０のサイズが5mm×5mm、厚さ10μmとなるように印刷し、黒AC層によって覆われるように、導電層を形成した。
その上に、保護層用の塗布液を、メイヤーバーで厚さ5μmとなるように塗布し、仮支持体の剥離性を有する側の全面を覆うように、保護層を形成した。
このようにして形成された積層構造は、配線部１２の長さ方向に垂直な方向の断面でみると、図２を参照して、粘着層８の位置に仮支持体があり、その図中下側にある剥離性を有する側の面に、まず中間層７が形成され、次いで黒AC層５が形成され、黒AC層５に覆われるように導電層６が形成され、さらに保護層４が形成されている状態となる。
次いで、実施例１と同様に、微粘着層が塗布されたPETフィルム「SRL-0504」（リンテック(株)製）を用意し、このＰＥＴフィルムの微粘着面を、上記のように仮支持体上に形成した保護層と貼り合わせ、第１の積層物を作製した。
さらに、第１の積層物から仮支持体を剥がし、第１の積層物の中間層を、実施例１で使用したものと同様の第２の積層物の粘着層と貼り合わせ、本発明の焼成用転写型フィルムとして使用できる焼成用転写型フィルムを作製した。
その後、実施例１と同様の方法で、黒色層付導電層の焼成体を形成したガラス基板を作製した。
【００３２】
（実施例３）
はじめに、実施例１と同様に、仮支持体の上に、中間層を形成した。
次いで、実施例２と同様に、その上に、黒色層ペーストを、スクリーン印刷により、図４に示すパターンの配線部１２のサイズが幅0.4mm×長さ50mm、給電部１０のサイズが5.4mm×5.4mm、厚さ5μmとなるように印刷し、黒AC層を形成した。
次に、この黒AC層の上に、導電層ペーストを、スクリーン印刷により、図４に示すパターンの配線部のサイズが幅0.2mm×長さ50mm、給電部１０のサイズが5mm×5mm、厚さ10μmとなるように印刷し、黒AC層によって覆われるように、導電層を形成した。
実施例３では、さらに、この導電層の上に、黒色層ペーストを、スクリーン印刷により、図４に示すパターンのうち給電部１０を除いた部分、すなわち配線部１２の部分について、サイズが幅0.4mm×長さ50mm、厚さ5μmとなるように印刷し、導電層を覆うように黒OC層を形成した。
この黒OC層の上に、上記の保護層用の塗布液を、メイヤーバーを用いて、厚さ5μmとなるように塗布し、仮支持体の剥離性を有する側の全面を覆うように、保護層を形成した。
このようにして形成された積層構造は、配線部１２の長さ方向に垂直な方向の断面でみると、図３を参照して、粘着層８の位置に仮支持体があり、その図中下側にある剥離性を有する側の面に、まず中間層７が形成され、次いで黒AC層５２が形成され、黒AC層５２に囲まれるように導電層６が形成され、導電層６を覆うように黒OC層５１が形成され、さらに保護層４が形成されている状態となる。
次いで、実施例１と同様に、微粘着層が塗布されたPETフィルム「SRL-0504」（リンテック(株)製）を用意し、このＰＥＴフィルムの微粘着面を、上記のように仮支持体上に形成した保護層と貼り合わせ、第１の積層物を作製した。
さらに、第１の積層物から仮支持体を剥がし、第１の積層物の中間層を、実施例１で使用したものと同様の第２の積層物の粘着層と貼り合わせ、本発明の焼成用転写型フィルムとして使用できる焼成用転写型フィルムを作製した。
その後、実施例１と同様の方法で、黒色層付導電層の焼成体を形成したガラス基板を作製した。
【００３３】
（比較例１）
はじめに、実施例１と同様に、仮支持体の上に、中間層を形成した。
次いで、その上に、導電層ペーストを、スクリーン印刷により、図４に示すパターンの配線部１２のサイズが幅0.2mm×長さ50mm、給電部１０のサイズが5mm×5mm、厚さ10μmとなるように印刷した。
次に、上記保護層用の塗布液を、メイヤーバーを用いて、厚さ5μmとなるように塗布し、仮支持体の剥離性を有する側の全面を覆うように、保護層を形成した。
次いで、実施例１と同様に、微粘着層が塗布されたPETフィルム「SRL-0504」（リンテック(株)製）を用意し、このＰＥＴフィルムの微粘着面を、上記のように仮支持体上に形成した保護層と貼り合わせ、第１の積層物を作製した。
さらに、第１の積層物から仮支持体を剥がし、第１の積層物の中間層を、実施例１で使用したものと同様の第２の積層物の粘着層と貼り合わせ、比較のための焼成用転写型フィルムを作製した。
その後、実施例１と同様の方法で、黒色層を設けていない導電層の焼成体を形成したガラス基板を作製した。
【００３４】
（評価）
実施例１〜３及び比較例１において作製した焼成体を形成したガラス基板について、次の各種評価を行った。
（密着性試験）
ガラス基板上に形成した焼成体（実施例１〜３においては黒色層付導電層の焼成体、比較例１においては導電層の焼成体）にセロテープ（登録商標）を貼り、ガラス基板に対して90度剥離を行い、ガラス基板から焼成体が10%以上剥離したものを×、剥離した部分が10%未満の場合を△、剥離しなかったものを○とした。
（耐酸性試験）
焼成体を形成したガラス基板上を、0.1N-硫酸に80℃2時間浸漬させ、純水で洗い流し、1時間放冷した後、密着性試験と同様の評価を行った。
（視認性試験）
分光光度計（コニカミノルタホールディング(株)製）を用いて、ガラス基板上に形成した焼成体の明度を測定した。
黒色層を設けたことによる導電層の焼成体の視認性の向上を評価する目的から、実施例１については焼成体側、実施例２についてはガラス基板側、実施例３については焼成体側とガラス基板側から測定を行い、比較例１については比較のため焼成体側とガラス基板側から測定を行った。
評価はJIS  Z8729-2004の色の表示方法に規定されたL*値を測定し、ガラス基板側から測定した時、10以上である場合×とし、10未満である場合○とした。また、焼成体側から測定した時、50以上である場合を×とし、50未満である場合を○とした。
表１に、実施例１〜３、及び比較例１についての評価結果を示した。
【００３５】
【表１】
0005600458.tif 000002
【００３６】
実施例１、実施例２では、密着性、耐酸性は良好だったが、黒色層で覆われていない側から見たときの視認性は、標準的なものであった。この点、実施例３のように、導電層の上下を黒色層で覆った構成では、密着性、耐酸性および視認性において、最良の結果が得られた。
一方、比較例１では、密着性は良好だったが、耐酸性と視認性は悪かった。
この結果から、本発明に従って黒色層を採用すると、単に視認性を向上させるだけでなく、黒色層によって導電層を覆うことにより、耐酸性や密着性をも向上させることが分かる。
【００３７】
（比較例２）
はじめに、実施例１と同様に、仮支持体の上に、中間層を形成した。
次いで、その上に、黒色層ペーストを、スクリーン印刷により、図４に示すパターンの配線部１２のサイズが幅0.2mm×長さ50mm、給電部１０のサイズが5mm×5mm、厚さ5μmとなるように印刷し、黒AC層を形成した。
次に、この黒AC層の上に、導電層ペーストを、スクリーン印刷により、図４に示すパターンの配線部１２のサイズが幅0.2mm×長さ50mm、給電部１０のサイズが5mm×5mm（すなわち、黒色層ペーストの場合と同一のパターンで）、厚さ10μmとなるように印刷し、導電層を形成した。
さらに、この導電層の上に、黒色層ペーストを、スクリーン印刷により、図４に示すパターンのうち給電部１０を除いた部分、すなわち配線部１２の部分について、サイズが幅0.2mm×長さ50mm、厚さ5μmとなるように印刷し、導電層の上に黒OC層を印刷形成した。
この黒OC層の上に、上記の保護層用の塗布液を、メイヤーバーを用いて、厚さ5μmとなるように塗布し、仮支持体の剥離性を有する側の全面を覆うように、保護層を形成した。
次いで、実施例１と同様に、微粘着層が塗布されたPETフィルム「SRL-0504」（リンテック(株)製）を用意し、このＰＥＴフィルムの微粘着面を、上記のように仮支持体上に形成した保護層と貼り合わせ、第１の積層物を作製した。
さらに、第１の積層物から仮支持体を剥がし、第１の積層物の中間層を、実施例１で使用したものと同様の第２の積層物の粘着層と貼り合わせ、比較のための焼成用転写型フィルムを作製した。
その後、実施例１と同様の方法で黒色層付導電層の焼成体を形成したガラス基板を作製した。
（評価）
比較例２において作製した焼成体を形成したガラス基板について、実施例３において作製した焼成体を形成したガラス基板との対比で、次のとおりの評価を行った。
（積層性試験）
ガラス基板上に形成した焼成前の黒色層付導電層を、光学拡大鏡（(株)エッシェンバッハ光学ジャパン製、×10）で観察し、導電層が黒色層の中に入っていた場合○とし、導電層が黒色層からはみ出ていた場合を×とした。
（耐酸性試験）
実施例１〜３及び比較例１の場合と同様の手法により、耐酸性についての評価を行った。
表２に、実施例３及び比較例２についての評価結果を示した。
【００３８】
【表２】
0005600458.tif 000003
実施例３は、積層性、耐酸性ともに良好だったが、比較例２は、積層性が悪く、耐酸性も劣っていた。
【産業上の利用可能性】
【００３９】
本発明の焼成用転写フィルムによれば、転写性に優れ、導電性を確保しつつ、視認性および耐薬品性に優れた焼成体を、ガラス等の基板上に形成することができる。
このため、本発明の焼成用転写フィルムを、視界が良好であることを重要視する自動車のフロントガラスへアンテナを形成場合など、車載用窓ガラス用の製品として好適に用いることができる。
【符号の説明】
【００４０】
１  フィルム基材
２、２１、２２  黒色層付導電層
３  転写層
４  保護層
５、５１、５２  黒色層
６  導電層
７  中間層
８  粘着層
９  ガラス板
１０  給電部
１１  スクリーン版
１２  配線部
【図１】
0005600458.tif 000004
【図２】
0005600458.tif 000005
【図３】
0005600458.tif 000006
【図４】
0005600458.tif 000007
【図５】
0005600458.tif 000008